МАССА ДЛЯ ПРОИЗВОДСТВА КИРПИЧА
MASS FOR BRICK PRODUCTION

Изобретение относится к промышленности строительных материалов и касается составов масс для производства кирпича.
Известна масса для производства кирпича, содержащая., масс. %: глину 65,0-89,0; пегматит (отходы гравитационного обогащения пегматитовых руд)]0,0-30,0 [1].
Задача изобретения состоит в повышении морозостойкости кирпича, полученного из массы.
Технический результат достигается тем, что масса для производства кирпича, содержащая глину, пегматит, отличается тем, что дополнительно содержит опоку, карбоксиметилцеллюлозу, глицерин при следующем соотношении компонентов, мас.%: глина 69,7-71,7; пегматит 9,0-13,0; опока 17,0-19,0; карбоксиметилцеллюлоза 0,1 -0,2; глицерин 0,1 -0,2.
Составы керамической массы для производства кирпича приведены в таблице.
Таблица
Компоненты
Состав, мас.%:
1
2
Глина
69,7
71,7
Пегматит
13,0
9,0
Опока
17,0
19,0
Карбоксиметилцеллюлоза
0,1
0,2
Глицерин
0,2
0,1
Морозостойкость (замораживание до -18°C оттаивание), циклы
60-70
60-70
Для приготовления массы используют качественные кирпичные глины любых месторождений.
Массу для производства кирпича приготавливают следующим образом. Глину сушат, размалывают до порошкообразного состояния и смешивают с размолотыми до порошкообразного состояния опокой и пегматитом. Влажность массы выбирают в пределах 9-13%. Из полученной массы прессуют кирпич, который обжигают при температуре 900-1100°C. Возможно нанесение на поверхность отформованного кирпича (ложок, тычок) слоя цветного ангоба.
Источник информации
1. А.с.СССР №631494 , С 04 В 33/00, 1978.